(57)【特許請求の範囲】
【請求項１】
現在の転炉脱炭処理の事前に、事前の転炉脱炭処理における転炉内への酸素供給量、排ガス流量、排ガス組成、溶銑成分及び副原料使用量から、前記事前の転炉脱炭処理の終了時点におけるスラグ１トン当たりの炉内残留酸素濃度を計算する炉内残留酸素濃度計算工程と、
前記事前の転炉脱炭処理後のスラグ中酸化鉄濃度またはスラグ酸素濃度の実績値と計算した前記スラグ１トン当たりの炉内残留酸素濃度とを対比して、その差から排ガス流量の補正係数を求める排ガス補正係数算出工程と、
０℃且つ０．１０１３ＭＰａ且つ湿度０％での酸素流量が溶銑トン当たり毎分４．０ｍ３以上６．０ｍ３以下になるように上吹きしながら、現在の転炉脱炭処理における酸素供給量、求めた前記排ガス流量の補正係数を用いて補正した排ガス流量、排ガス組成、溶銑成分及び副原料使用量から、前記現在の転炉脱炭処理におけるスラグ１トン当たりの炉内残留酸素濃度を逐次算出するスラグ性状把握工程と、
逐次算出した前記スラグ１トン当たりの炉内残留酸素濃度の値に応じて、酸素供給量、ランス高さ、及び、底吹きガス流量のうち少なくとも何れか１つを調整する調整工程と、を有する、転炉の精錬方法。
【請求項２】
前記調整工程が、逐次算出した前記スラグ１トン当たりの炉内残留酸素濃度の値が予め設定した範囲内になるように、前記酸素供給量、前記ランス高さ、及び、前記底吹きガス流量のうち少なくとも何れか１つを調整する工程である、請求項１に記載の転炉の精錬方法。
【発明の詳細な説明】
【技術分野】
【０００１】
本発明は、転炉の精錬方法に関し、特に、製鋼における転炉の高速脱炭処理方法に関する。
【背景技術】
【０００２】
近年は製鋼プロセスが著しく高能率・高効率化しており、転炉脱炭処理においても高能率化が強く求められている。転炉脱炭処理は溶銑中のＣを酸化してＣＯガスとして除去する反応であるから、転炉脱炭処理を高能率化（高速化）するためには、Ｃを酸化するための酸素の供給速度を速くすることが有効である。しかしながら、上吹き酸素流量を増大すると酸素ジェットによる上吹き撹拌力が増加するためスピッチング（ｓｐｉｔｔｉｎｇ）が発生し易くなり、また、酸素供給速度が速いためにスラグ性状の変化が激しくなりスロッピング（ｓｌｏｐｐｉｎｇ）が発生し易くなってしまう。
【０００３】
転炉ではスラグ性状に応じた最適な上底吹き条件で操業することが重要であり、滓化不十分な状態で上底吹き撹拌力を上げるとスピッチング発生量が増大し、鉄歩留が著しく低下してしまう。一方、滓化十分な状態で上底吹き撹拌力を下げるとスロッピングの発生を招いてしまう。
【０００４】
従来、転炉脱炭処理の高速化のために上吹き送酸速度を速くした場合、上吹き撹拌力の増大に伴ってスピッチング発生量が増加するばかりではなく、スラグ性状の変化が激しくなり、スラグ性状に応じた最適な上底吹き条件の設定が困難になっていた。そのため、従来技術では、標準状態（０℃、０．１０１３ＭＰａ、湿度０％）の上吹き送酸速度を溶銑トン当たり毎分４．０ｍ３未満（＜４．０ｍ３／ｍｉｎ／ｔ）で操業せざるを得なかった。
【０００５】
転炉脱炭処理中にスラグ性状を検知する方法としては、従来から振動測定法、炉内音測定法が知られている。例えば特許文献１には振動測定法に関する技術が開示されており、特許文献２には炉内音測定法に関する技術が開示されている。また、別の方法としては、特許文献３に開示されている、マイクロ波照射により転炉脱炭処理中のスラグ厚を連続的に測定する方法が知られている。このほか、特許文献４には、転炉内への酸素供給速度、転炉排ガスの流量及び組成を連続的に測定して炉内残留酸素あるいは脱Ｃ酸素効率を連続的に算出して、スラグ性状を把握する方法が開示されている。
【先行技術文献】
【特許文献】
【０００６】
【特許文献１】特開平８−２０９２２０号公報
【特許文献２】特開昭５０−６４１１０号公報
【特許文献３】特開昭５７−１４０８１２号公報
【特許文献４】特開昭５２−１０１６１８号公報
【発明の概要】
【発明が解決しようとする課題】
【０００７】
特許文献１及び特許文献２に開示されている技術では、測定時点でのスラグが滓化方向に反応しているか、あるいは沈静方向に反応しているかを判断しており、これらの技術でスラグ性状の絶対値を把握することは困難であった。また、転炉脱炭処理中にはダストが発生してマイクロ波を散乱してしまうため、特許文献３に開示されている技術では、安定したスラグ厚の測定が困難という問題点があった。さらに、特許文献４に開示されている技術は、吹錬制御性の改善を主目的として開発されているため、転炉脱炭処理の高速化への適用可否についての知見は記載されていない。したがって、特許文献１乃至特許文献４に開示されている技術を用いても、製鋼における転炉の脱炭処理を高速化することは困難であった。
【０００８】
そこで、本発明は、スピッチングやスロッピングの発生を低減しつつ、脱炭処理を高速化することが可能な、転炉の精錬方法を提供することを課題とする。
【課題を解決するための手段】
【０００９】
スラグ性状の絶対値を迅速かつ正確に検知するため、本発明者らは転炉排ガスの流量及び組成を連続的に測定して炉内残留酸素を連続的に算出する方法に着目した。
【００１０】
本発明者らはまず、吹錬終了時点でのスラグ１トン当たりの炉内残留酸素濃度（ｍ３／スラグｔ）（以下において、単に「炉内残留酸素濃度（ｍ３／スラグｔ）」ということがある。）と吹錬終了時点でのスラグ性状との関係について調査し、以下のことを経験した。すなわち、転炉操業が２、３日の短期間の場合には、吹錬終了時点での炉内残留酸素濃度（ｍ３／スラグｔ）から把握したスラグ性状と吹錬終了時点での実際のスラグ性状との誤差は小さいが、転炉操業が１０日以上の長期間の場合には、吹錬終了時点での炉内残留酸素濃度（ｍ３／スラグｔ）から把握したスラグ性状と吹錬終了時点での実際のスラグ性状との誤差が大きかった。
【００１１】
この原因について調査した結果、転炉の連続操業によって排ガスダクト内にダストが徐々に堆積・付着することで排ガス流量測定値に誤差が生じ、その排ガス流量測定値を用いて算出した炉内残留酸素濃度（ｍ３／スラグｔ）にも誤差が生じたためであるとの結論を得た。排ガスダクト内にダストが徐々に堆積・付着することは、転炉設備において避けられない現象なので、炉内残留酸素濃度（ｍ３／スラグｔ）の絶対値を正確に把握するためには、排ガスダクト内の状況に応じて、測定した排ガス流量を補正する必要があることが分かった。
【００１２】
本発明者らは、排ガス流量の補正方法を検討し、以下の方法に想到した。
第１の方法：転炉脱炭処理の事前に、直前の転炉脱炭処理前後の溶鋼中炭素濃度を分析して実際の脱Ｃ量を把握し、測定した排ガス流量及び排ガス組成から計算される脱Ｃ量と比較する方法。
【００１３】
第１の方法では、転炉脱炭処理前後の溶鋼量の実測が必要である。それゆえ、正確な溶鋼重量の測定が困難な転炉操業には不向きである。加えて、第１の方法では、転炉脱炭処理前後での溶鋼中炭素濃度を分析する必要がある。しかしながら、転炉脱炭処理後の溶鋼サンプル採取には、通常１分前後の時間を要し、当該処理の能率低下を招くため、転炉高能率化を目的とする場合には不適であることが分かった。
【００１４】
そこで、本発明者らは、転炉脱炭処理前後での正確な溶鋼重量の測定や転炉脱炭処理後の溶鋼中炭素濃度を用いずに排ガス流量を正確に補正する方法として、以下の方法を生み出した。
第２の方法：転炉脱炭処理の事前に、事前の転炉脱炭処理における転炉内への酸素供給量、排ガス流量、排ガス組成、溶銑成分及び副原料使用量から、その処理後の炉内残留酸素濃度（ｍ３／スラグｔ）を計算し、その処理後のスラグ中酸化鉄濃度またはスラグ酸素濃度の実績値と対比して、その誤差から排ガス流量の補正係数を求め、求めた排ガス流量の補正係数を用いて、現在の転炉脱炭処理での排ガス流量を補正する方法。
【００１５】
第２の方法を用いることで、溶鋼重量の正確な測定や転炉脱炭処理前後のサンプル採取を行わなくても、排ガス流量を正確に補正することが可能となり、それに伴って炉内残留酸素濃度（ｍ３／スラグｔ）を正確に算出することが可能になる結果、スラグ性状の絶対値を正確に把握することが可能になることを知見した。
この方法において、転炉脱炭処理後のスラグ中酸化鉄濃度またはスラグ酸素濃度の実績値は、公知のスラグセンサーを用いて得ることができるが、スラグ分析を行って得ても良い。
【００１６】
次に、本発明者らは吹錬中の炉内残留酸素と吹錬中のスピッチング発生量との関係について調査した結果、同一の上吹き攪拌力で操業した場合、吹錬中の炉内残留酸素濃度（ｍ３／スラグｔ）が増加するほどスピッチング発生量が低下することを知見した。これは、スラグのフォーミングが進むことでカバースラグが形成され、スピッチング発生量が低減することに起因する。
【００１７】
また、本発明者らは吹錬中の炉内残留酸素濃度（ｍ３／スラグｔ）と吹錬中のスロッピング発生状況との関係について調査した結果、吹錬中の炉内残留酸素濃度（ｍ３／スラグｔ）が一定の閾値を超えるとスロッピングが発生することを知見した。その閾値は、主に、転炉内容積及び溶鋼中炭素濃度によって決定されていた。これは、転炉内容積が小さいほどスロッピングが発生しやすくなること、また、溶鋼中炭素濃度が、脱Ｃ酸素効率が低下する脱Ｃ臨界炭素濃度（一般的に、Ｃ＝０．３０質量％前後）を下回った場合に、脱Ｃ速度が低下してＣＯ気泡の生成速度が低下することに起因する。
【００１８】
以上のことから、本発明者らは、スピッチング発生量を低減しつつスロッピングを抑制して転炉高能率操業を実現する方法として、以下の方法に想到した。すなわち、転炉脱炭処理の事前に、事前の転炉脱炭処理における転炉内への酸素供給量、排ガス流量、排ガス組成、溶銑成分及び副原料使用量から、その事前の転炉脱炭処理における転炉脱炭処理後の炉内残留酸素濃度（ｍ３／スラグｔ）を計算し、該処理後のスラグ中酸化鉄濃度またはスラグ酸素濃度の実績値と対比して、その誤差から排ガス流量の補正係数を求め、現在の転炉脱炭処理における酸素供給量、求めた排ガス流量の補正係数を用いて補正した排ガス流量、排ガス組成、溶銑成分及び副原料使用量から炉内残留酸素濃度（ｍ３／スラグｔ）を逐次算出して、その炉内残留酸素濃度（ｍ３／スラグｔ）が事前に定めた範囲内となるように上底吹き条件を調整する、転炉の精錬方法である。かかる形態にすることで、スピッチングやスロッピングの発生を低減しつつ、脱炭処理を高速化することが可能になる。
【００１９】
この方法における、排ガス流量の補正は、現在の転炉脱炭処理の直前でなくとも、現在の転炉脱炭処理よりも前の所定のチャージ以内（例えば、２０チャージ前以内）の転炉脱炭処理実績を用いれば良く、当該所定のチャージ以内のうちの５チャージ以上の処理実績を用いて算出した排ガス流量の補正係数の平均値を用いることがより望ましい。
【００２０】
本発明は、以上の知見に基づいてなされたもので、その要旨は下記の通りである。本発明について以下に説明する。
【００２１】
本発明は、現在の転炉脱炭処理の事前に、事前の転炉脱炭処理における転炉内への酸素供給量、排ガス流量、排ガス組成、溶銑成分及び副原料使用量から、上記事前の転炉脱炭処理の終了時点におけるスラグ１トン当たりの炉内残留酸素濃度（ｍ３／スラグｔ）を計算する炉内残留酸素濃度計算工程と、上記事前の転炉脱炭処理後のスラグ中酸化鉄濃度またはスラグ酸素濃度の実績値と計算した上記スラグ１トン当たりの炉内残留酸素濃度とを対比して、その差から排ガス流量の補正係数を求める排ガス補正係数算出工程と、０℃且つ０．１０１３ＭＰａ且つ湿度０％（以下において、「標準状態」ということがある。）での酸素流量が溶銑トン当たり毎分４．０ｍ３以上６．０ｍ３以下になるように上吹きしながら、現在の転炉脱炭処理における酸素供給量、求めた上記排ガス流量の補正係数を用いて補正した排ガス流量、排ガス組成、溶銑成分及び副原料使用量から、現在の転炉脱炭処理におけるスラグ１トン当たりの炉内残留酸素濃度（ｍ３／スラグｔ）を逐次算出するスラグ性状把握工程と、逐次算出した上記スラグ１トン当たりの炉内残留酸素濃度（ｍ３／スラグｔ）の値に応じて、酸素供給量、ランス高さ、及び、底吹きガス流量のうち少なくとも何れか１つを調整する調整工程と、を有する、転炉の精錬方法である。
【００２２】
ここに、「事前の転炉脱炭処理」は、現在の転炉脱炭処理の直前に行われた転炉脱炭処理に限定されず、例えば、現在の転炉脱炭処理の２０チャージ前以内の転炉脱炭処理とすることができる。本発明において、排ガス補正係数算出工程は、なるべく直近の実績値を用いて算出するという観点から、現在の転炉脱炭処理の２０チャージ前以内の処理実績を用いて排ガス流量の補正係数を算出することが好ましく、その２０チャージ前以内のうちの５チャージ以上の処理実績から算出した排ガス流量の補正係数の平均値を算出する工程とすることが一層好ましい。また、「酸素供給量」とは、上吹きランスから供給される酸素量をいい、「ランス高さ」とは、転炉操業時の上吹きランスの先端から静止状態での溶銑浴面までの距離をいう。また、本発明において、転炉は、上吹き転炉であっても良く、上底吹き転炉であっても良い。以下において、「排ガス流量の補正係数」を「排ガス補正係数」と称することがある。
【００２３】
また、上記本発明において、上記調整工程が、逐次算出した上記スラグ１トン当たりの炉内残留酸素濃度（ｍ３／スラグｔ）の値が予め設定した範囲内になるように、酸素供給量、ランス高さ、及び、底吹きガス流量のうち少なくとも何れか１つを調整する工程であることが好ましい。
この調整は、溶銑中に含有されるＳｉが上吹き酸素によって酸化されるまでの時間を考慮して、上吹きランスからの酸素供給開始から２分以上経過した後に始めることが好ましく、調整実施効果を高めるためには、上吹き酸素の全供給時間の９５％が経過するまでには完了しておくことが好ましい。
【発明の効果】
【００２４】
本発明では、排ガス補正係数を用いることでスラグ性状を正確に把握することが可能になる。スラグ性状を正確に把握することにより、スラグ性状に応じた条件で操業することが可能になり、その結果、標準状態での酸素流量を溶銑トン当たり毎分４．０ｍ３以上６．０ｍ３以下にしても、スピッチングやスロッピングの発生を抑制することが可能になる。このような酸素流量（上吹き酸素流量）で操業することにより、脱炭処理を高速化することが可能になるので、本発明によれば、スピッチングやスロッピングの発生を低減しつつ、製鋼における転炉の脱炭処理を高速化することが可能な、転炉の精錬方法を提供することができる。
【００２５】
また、本発明における調整工程を、逐次算出した炉内残留酸素濃度（ｍ３／スラグｔ）の値が予め設定した範囲内になるように、酸素供給量、ランス高さ、及び、底吹きガス流量のうち少なくとも何れか１つを調整する形態とすることにより、スラグ性状に応じた最適な条件で操業することが容易になるので、スピッチングやスロッピングの発生を抑制しやすくなる。
【図面の簡単な説明】
【００２６】
【図１】本発明の転炉の精錬方法を説明するフロー図である。
【図２】脱炭処理の経過を示す図である。
【図３】脱炭処理の経過を示す図である。
【図４】脱炭処理の経過を示す図である。
【図５】脱炭処理の経過を示す図である。
【図６】脱炭処理の経過を示す図である。
【図７】脱炭処理の経過を示す図である。
【図８】脱炭処理の経過を示す図である。
【発明を実施するための形態】
【００２７】
以下、本発明の実施の形態について説明する。以下の説明において、流量（送酸速度も含む）は、特に断らない限り、標準状態における流量である。また、図面では、スラグ１トン当たりの炉内残留酸素濃度（ｍ３／スラグｔ）を、単に「炉内残留酸素濃度［ｍ３／スラグｔ］」と記載する。
【００２８】
図１は、本発明の転炉の精錬方法を説明するフロー図である。図１に示したように、本発明の転炉の精錬方法は、炉内残留酸素濃度計算工程（Ｓ１）と、排ガス補正係数算出工程（Ｓ２）と、スラグ性状把握工程（Ｓ３）と、調整工程（Ｓ４）と、を有している。
【００２９】
炉内残留酸素濃度計算工程（以下において、「Ｓ１」ということがある。）は、事前の転炉脱炭処理における転炉内への酸素供給量、排ガス流量、排ガス組成、溶銑成分及び副原料使用量から、炉内残留酸素濃度（ｍ３／スラグｔ）を計算する工程である。炉内残留酸素濃度（ｍ３／スラグｔ）は、後述する式（１０）より算出することができる。
【００３０】
排ガス補正係数算出工程（以下において、「Ｓ２」ということがある。）は、上述した第２の方法、すなわち、上記Ｓ１により事前の転炉脱炭処理におけるその処理後の炉内残留酸素濃度（ｍ３／スラグｔ）を計算し、その事前の転炉脱炭処理後のスラグ中酸化鉄濃度またはスラグ酸素濃度の実績値と計算した炉内残留酸素濃度（ｍ３／スラグｔ）とを対比して、その誤差から排ガス流量の補正係数（排ガス補正係数）を求め、その求めた排ガス補正係数を用いて、現在の転炉脱炭処理での排ガス流量を補正する工程である。
この排ガス補正係数は、公知のスラグセンサーやスラグ分析により得られる酸素濃度の実績値に計算により得た炉内残留酸素濃度の値が合致するように、計算に用いた排ガス流量を補正する係数である。
【００３１】
スラグ性状把握工程（以下において、「Ｓ３」ということがある。）は、標準状態での酸素流量が溶銑トン当たり毎分４．０ｍ３以上６．０ｍ３以下になるように上吹きしながら、現在の転炉脱炭処理における酸素供給量、上記Ｓ２で求めた排ガス補正係数を用いて補正した排ガス流量、排ガス組成、溶銑成分及び副原料使用量から炉内残留酸素濃度（ｍ３／スラグｔ）を逐次算出して、スラグ性状の絶対値を把握する工程である。炉内残留酸素濃度（ｍ３／スラグｔ）は、後述する式（１０）を用いて算出することができる。Ｓ３において、酸素流量を、標準状態で溶銑トン当たり毎分４．０ｍ３以上にするのは、この酸素流量以上でなければ本発明が考えている高速脱炭処理（酸素供給時間：９分間以下）が達成できないからである。また、Ｓ３において、酸素流量を、標準状態で溶銑トン当たり毎分６．０ｍ３以下にするのは、毎分６．０ｍ３を超えると本発明を適用しても安定操業の達成が困難だからである。
【００３２】
調整工程（以下において、「Ｓ４」ということがある。）は、上記Ｓ３で逐次算出した炉内残留酸素濃度（ｍ３／スラグｔ）の値に応じて、酸素供給量、ランス高さ、及び、底吹きガス流量のうち少なくとも何れか１つを調整して、炉内残留酸素濃度（ｍ３／スラグｔ）を事前に定めた範囲内に制御する工程である。本発明は、上記Ｓ１乃至Ｓ４を有する形態を基本形態とする。
【００３３】
本発明が適用される転炉には、上吹きランスから供給される酸素の流量計、排ガスダクト内の排ガス流量を測定する排ガス流量計、排ガス中のＣＯ濃度、ＣＯ２濃度、及びＯ２濃度を分析する分析計が必要であり、またこれらの情報を採取して排ガス補正係数や炉内残留酸素濃度（ｍ３／スラグｔ）を計算する際に用いられる計算機やディスプレイが必要である。
【００３４】
ここで、炉内残留酸素濃度（ｍ３／スラグｔ）は以下の式（１）〜（１０）より算出することができる。
【００３５】
排ガス中のＣＯ流量［ｍ３／ｈ］、排ガス中のＣＯ２流量［ｍ３／ｈ］、排ガス中のＯ２流量［ｍ３／ｈ］、及び、排ガス中のＮ２流量［ｍ３／ｈ］は、それぞれ、下記式（１）、（２）、（３）、（４）で表される。以下の式において、ｈＣＯ、ｈＣＯ２、及び、ｈＯ２は排ガス成分［％］であり、Ｑｏｆｆｇａｓは排ガス流量［ｍ３／ｈ］であり、ｉ＿ｄｅｌａｙは排ガス分析遅れ［−］である。
【００３６】
【数１】
0005686091.tif 000002
【００３７】
【数２】
0005686091.tif 000003
【００３８】
【数３】
0005686091.tif 000004
【００３９】
【数４】
0005686091.tif 000005
【００４０】
また、炉内で発生したＣＯ流量［ｍ３／ｈ］、及び、炉内で発生したＣＯ２流量［ｍ３／ｈ］は、以下の式で表される。
【００４１】
【数５】
0005686091.tif 000006
【００４２】
【数６】
0005686091.tif 000007
【００４３】
炉内残留酸素変化量ｄＯｓ［ｍ３／ｓ］は、次の式で表される。
【００４４】
【数７】
0005686091.tif 000008
ここで、上吹き酸素流量及び炉内へ投入された副原料に含まれる酸素流量の合計が炉内への入力酸素に相当する。また、炭素と結合し排ガスのＣＯやＣＯ２として炉外へと排出される酸素流量、排ガス中の酸素流量、及び、溶銑成分変化に消費される酸素流量の合計が炉外への出力酸素に相当する。
【００４５】
上記式（７）で表される炉内残留酸素変化量ｄＯｓを用いて、炉内残留酸素Ｏｓ［ｍ３］は、次の式で表される。
【００４６】
【数８】
0005686091.tif 000009
ここで、（％ＳｉＯ２）消費酸素は、溶銑の脱Ｓｉ時期におけるＳｉＯ２形成で消費される酸素量［ｍ３］である。また、溶銑とは、高炉等で出銑した、炭素濃度が３質量％以上５質量％以下の溶鉄であり、事前に脱Ｓｉ処理又は脱Ｓ処理又は脱Ｐ処理したものでも良い。また、生産バランスや熱バランスに応じてスクラップを併用しても良い。
【００４７】
次に、転炉内のスラグ生成量［ｔ］は次のようにして予測することができる。
スラグ生成量＝ Σ（副原料使用量ｉ×スラグ成分含有濃度ｉ）
＋溶銑使用量×溶銑中Ｓｉ含有濃度×０．０２１４
＋Ｏｓ×０．００６４                            …(9)
【００４８】
ここで、副原料使用量は現在の脱炭処理を開始する前ないし脱炭処理中に転炉内に添加したものの質量［ｔ］であって、生石灰、石灰石、ドロマイト、珪砂、転炉スラグおよび取鍋スラグ等が例示される。そのスラグ成分含有濃度は、転炉内でガス化してしまう成分を除くＣａＯ，ＭｇＯ，ＳｉＯ２およびＡｌ２Ｏ３等であって、それぞれ質量％で表す。
また、溶銑中含有成分のうちＳｉについては、現在脱炭処理している溶銑中に含有されていたＳｉが全てスラグ成分のＳｉＯ２になったと仮定する。さらに、溶銑が酸化されて生成するＦｅＯやＭｎＯについては、上記式（８）で計算されたＯＳ［ｍ３］がＦｅＯおよびＭｎＯになったと仮定して、ＯＳにその換算係数を掛けてスラグ成分としての質量［ｔ］を算出する。
【００４９】
以上より、炉内残留酸素濃度（ｍ３／スラグｔ）は次の式で表わされる。
炉内残留酸素濃度（ｍ３／スラグｔ）＝ ＯＳ（ｍ３）／スラグ生成量（ｔ）  …(10)
【００５０】
本発明において、炉内残留酸素濃度を逐次計算する周期は特に限定されないが、計算誤差の蓄積を抑制する観点から、２０秒よりも短くすることが好ましく、１０秒以下とすることがより好ましい。また、本発明では、炉内残留酸素濃度（ｍ３／スラグｔ）の推移の目標範囲を事前に調査して定めておくことが望ましい。炉内残留酸素濃度（ｍ３／スラグｔ）の目標範囲は、予め炉内残留酸素濃度（ｍ３／スラグｔ）とスピッチングやスロッピングの発生状況との関係を調査した結果に基づいて定めることができる。本発明が対象としている上吹き送酸速度４．０〜６．０ｍ３／ｍｉｎ／ｔの条件においては、スピッチングの発生抑制という観点から、炉内残留酸素濃度（ｍ３／スラグｔ）の目標範囲は一般的に上吹き送酸開始後２．０分経過後は５０ｍ３／スラグｔ以上とすることが好ましく、スロッピングの発生抑制という観点から、炉内残留酸素濃度（ｍ３／スラグｔ）の目標範囲は一般的に脱Ｃ臨界炭素濃度である０．３０質量％以上の領域では２００ｍ３／スラグｔ以下、０．３０質量％未満の領域では３００ｍ３／スラグｔ以下とすることが好ましい。
【実施例】
【００５１】
現在の転炉脱炭処理の事前に、現在の転炉脱炭処理の前の処理における酸素供給量、排ガス流量、排ガス成分、溶銑成分及び副原料使用量から炉内残留酸素濃度（ｍ３／スラグｔ）を計算し、その処理後のスラグ酸素濃度を測定して得た実績値と対比して、その差から排ガス流量の補正係数を求め、２５０ｔ上底吹き転炉内に処理前成分：炭素濃度＝３．３〜４．８％、ケイ素濃度＝０．００〜０．７０％、マンガン濃度＝０．０５〜０．４０％、リン濃度＝０．００３〜０．１６０％、及び、温度＝１２９０〜１４００℃の溶銑を装入し、精錬剤として主に生石灰を投入し、標準状態での酸素流量が溶銑トン当たり毎分４．０ｍ３以上６．０ｍ３以下になるように上吹きしながら、現在の転炉脱炭処理における酸素供給量、並びに、算出した排ガス補正係数を用いて補正した排ガス流量及び排ガス組成、溶銑成分及び副原料使用量から炉内残留酸素濃度（ｍ３／スラグｔ）を逐次算出し、その炉内残留酸素濃度（ｍ３／スラグｔ）の値に応じて酸素供給量、ランス高さ、底吹きガス流量のうち少なくとも何れか１つを調整して炉内残留酸素濃度（ｍ３／スラグｔ）の値が事前に定めた範囲内になるように調整する本発明にかかる脱炭処理を行った。
【００５２】
一方、従来の脱炭処理では炉内残留酸素濃度（ｍ３／スラグｔ）の算出を行っていないのであるが、本発明に係る一連の調査において、上記した本発明に係る炉内残留酸素濃度（ｍ３／スラグｔ）の値を算出しつつも、その値を一切参考にしない脱炭処理を行い、本発明の効果を確認した。
さらに、本発明の比較例として、炉内残留酸素濃度（ｍ３／スラグｔ）の値を排ガス流量の補正を行わずに算出して参考にする脱炭処理も行って、排ガス流量の補正効果を確認した。
【００５３】
なお、以下に記述する本発明例では、事前に上記上底吹き転炉における炉内残留酸素濃度（ｍ３／スラグｔ）とスピッチングおよびスロッピング状況との関係を調査し、脱燐予備処理を施された溶銑を脱炭処理する場合には、炉内残留酸素濃度（ｍ３／スラグｔ）の目標濃度範囲を上吹き送酸開始後２．０分経過後は標準状態の体積で５０ｍ３／スラグｔ以上となるように、かつ、溶鋼中の炭素濃度が脱Ｃ臨界炭素濃度（約０．３質量％）よりも高い領域ではその目標範囲を標準状態の体積で１５０〜２００ｍ３／スラグｔに、溶鋼中の炭素濃度が脱Ｃ臨界炭素濃度以下の領域ではその目標範囲を標準状態の体積で１５０〜３００ｍ３／スラグｔになるように予め定めておいた。
【００５４】
ここで、溶鋼中の炭素濃度が脱Ｃ臨界炭素濃度よりも高い領域における炉内残留酸素濃度（ｍ３／スラグｔ）の目標範囲を、１５０〜２００ｍ３／スラグｔとしたのは、上記したようにスロッピング抑制のためには２００ｍ３／スラグｔ以下が良いのであるが、脱燐予備処理を施された溶銑の脱炭処理でスピッチングの抑制効果を高めるためには、上記した５０ｍ３／スラグｔ以上より高めの１５０ｍ３／スラグｔ以上を目標とする方がより好ましいからである。また、溶鋼中の炭素濃度が脱Ｃ臨界炭素濃度以下の領域における炉内残留酸素濃度（ｍ３／スラグｔ）の目標範囲を１５０〜３００ｍ３／スラグｔとしたのは、この領域では脱炭速度が低下してＣＯガス発生量も少なくなって行くために２００ｍ３／スラグｔを超えても３００ｍ３／スラグｔまではスラグのフォーミングを許容でき、スロッピングも抑制されるからである。
【００５５】
一方、脱燐予備処理を施していない通常の溶銑を脱炭処理する場合には、炉内残留酸素濃度（ｍ３／スラグｔ）の目標濃度範囲を上吹き送酸開始後２．０分経過後は標準状態の体積で５０ｍ３／スラグｔ以上となるように、かつ、溶鋼中の炭素濃度が脱Ｃ臨界炭素濃度（約０．３質量％）よりも高い領域ではその目標範囲を標準状態の体積で５０〜２００ｍ３／スラグｔに、溶鋼中の炭素濃度が脱Ｃ臨界炭素濃度以下の領域ではその目標範囲を標準状態の体積で５０〜３００ｍ３／スラグｔになるように予め定めておけば十分である。
脱燐予備処理を施されていない溶銑では脱炭処理前の溶銑中にＳｉが０．２質量％以上含有されていることが普通であって、その酸化に伴ってスラグが速やかに形成されるため、炉内残留酸素濃度（ｍ３／スラグｔ）の値は標準状態の体積で５０ｍ３／スラグｔ以上を維持できていればよいのである。
【００５６】
表１に、脱炭処理条件及び脱炭処理結果を示す。なお、表１における溶鋼の成分濃度を示す「％」は質量％である。表１において、例１、例３、及び、例５は、本発明の実施例であって、炉内残留酸素濃度（ｍ３／スラグｔ）を当該処理の前に処理した１０チャージのデータにより排ガス流量を補正して逐次算出し、その値に応じて酸素供給量、ランス高さ、及び、底吹きガス流量のうち少なくとも１つを調整して炉内残留酸素濃度（ｍ３／スラグｔ）が上記した事前に定めた範囲になるようにした処理例である。
また、例２、例４、及び、例６は、炉内残留酸素濃度（ｍ３／スラグｔ）を参考にしない従来の操業例であって、そのうちで例１、例３、及び、例５とそれぞれよく似た条件で処理した例を抽出して示すものである。
更に、例７は、排ガス流量を補正せずに炉内残留酸素濃度（ｍ３／スラグｔ）を逐次算出し、その値に応じて上底吹き条件を調整して炉内残留酸素（ｍ３／スラグｔ）が上記した事前に定めた範囲になるようにした、本発明の比較例である。
【００５７】
【表１】
0005686091.tif 000010
【００５８】
図２〜図８のそれぞれに、対象としている転炉脱炭処理（例１〜例７）における、上吹き酸素流量、ランス高さ（ランス−湯面間距離）、底吹きガス流量、炉内残留酸素濃度（ｍ３／スラグｔ）、及び、スピッチング発生量（転炉集塵機の集塵水に含まれる鉄量）の推移を示す。図２は例１の結果であり、図３は例２の結果であり、図４は例３の結果であり、図５は例４の結果であり、図６は例５の結果であり、図７は例６の結果であり、図８は例７の結果である。図２〜図８の各図において、（ａ）は上吹き酸素流量の推移、（ｂ）はランス−湯面間距離の推移、（ｃ）は底吹きガス流量の推移、（ｄ）は炉内残留酸素濃度（ｍ３／スラグｔ）の推移、（ｅ）はスピッチング発生量の推移の結果であり、単位に含まれる「Ｎ」は標準状態を意味し、「ｔ」は溶銑トンを意味する。
但し、図３、図５、図７に示す炉内残留酸素濃度（ｍ３／スラグｔ）の推移は、単に解析比較するために記したものであって、脱炭処理中には全く参考にしなかったものである。また、図８に示す炉内残留酸素濃度（ｍ３／スラグｔ）の推移は、排ガス流量の補正を行っていないものを説明の参考用に記したものである。
【００５９】
表１に示したように、本発明例である例１では、溶銑予備脱燐処理を施された溶銑を対象としている。この例では、図２に示したように、処理開始後２分時点での炉内残留酸素濃度が約６０ｍ３／スラグｔと、その時点での管理目標値である５０ｍ３／スラグｔを上回っていて、脱炭処理中に観察されたスピッチング状況は軽微であり、実際その後確認したスピッチング発生速度も６００ｋｇ／分と普通のレベルであった。但し、その後の適度なスラグの形成とスロッピング抑制とを両立させる指標である、炉内残留酸素濃度が１５０〜２００ｍ３／スラグｔという目標範囲には未だ到達していなかったので、炉内残留酸素濃度（ｍ３／スラグｔ）の推移を参考にしつつ徐々にランス〜湯面間距離を大きくして行った。その結果、処理開始後約３．５分の時点で炉内残留酸素濃度の目標値である１５０ｍ３／スラグｔを超え、脱炭処理末期の溶鋼中Ｃ濃度が約０．３質量％と推測される時点まで、その値を目標濃度範囲上限である２００ｍ３／スラグｔ以下に維持することができた。その後、炉内残留酸素濃度は２００ｍ３／スラグｔを超えたが、その間の上限管理目標値である３００ｍ３／スラグｔに達することは無かった。
この処理開始後２分以降処理終了までのスピッチング状況は、図示したようにスピッチングによる鉄ロス発生速度が処理時間の経過に伴って低下しており、スロッピングも全く観察されることなく、処理を順調に完了させることができた。表１に示したように、脱炭処理の全体を通してのスピッチングによる鉄ロス発生量は１３ｋｇ／溶鋼ｔとなった。
【００６０】
例２は、炉内残留酸素濃度を参考にせずに、例１と同一の処理前成分、処理パターンで処理した従来例である。図３に示したように、この例では処理初期のスピッチングが激しく、スラグ生成が遅れがちと推測されたが、直ちにランス〜湯面間距離を大きくする等して炉内残留酸素濃度（ｍ３／スラグｔ）を高める処置は行わなかった。そのスピッチングが激しく観察された間、別途表示していた炉内残留酸素濃度の値は処理開始後２分の時点でも５０ｍ３／スラグｔに到達しておらず、さらに処理開始後３．５分の時点でも低いままであったので、もっと早期に炉内残留酸素濃度（ｍ３／スラグｔ）を高める処置を採るべきであったと分かる。
その後、処理開始後４分過ぎから急激に炉内残留酸素濃度の値が上昇して、処理開始後約５分の時点でその目標範囲上限である２００ｍ３／スラグｔを超えてしまっており、そのタイミングは約５．５分の時点で観察されたスロッピングの発生タイミングとよく一致していた。このことから、炉内残留酸素濃度（ｍ３／スラグｔ）を適切な範囲にコントロールする処置を早めに採って、炉内残留酸素濃度（ｍ３／スラグｔ）の急激な変化を防止すべきことが分かる。
この例２では、表１に示したように、脱炭処理の全体を通してのスピッチングによる鉄ロス発生量は２０ｋｇ／溶鋼ｔと多い上に、スロッピングによる鉄ロスも５．５ｋｇ／溶銑ｔあったと見積もられ、本発明例である例１と比べて出鋼歩留が約１．３％低い結果となった。
【００６１】
表１に示したように、本発明例である例３では、高炉から出銑された溶銑であって溶銑予備脱燐処理を施してないものを対象としている。この例では、図４に示したように、処理開始後２分時点での炉内残留酸素濃度が約６０ｍ３／スラグｔと、その時点での管理目標値である５０ｍ３／スラグｔを上回っていて、脱炭処理中に観察されたスピッチング状況は軽微であり、実際その後確認したスピッチングによる鉄ロス発生速度もその２分経過時点で約３００ｋｇ／分と低いレベルであった。その後も、炉内残留酸素濃度は５０〜２００ｍ３／スラグｔという目標範囲で十分に低い値であったので、その炉内残留酸素濃度（ｍ３／スラグｔ）の推移を参考にしつつ徐々にランス〜湯面間距離を大きくすると共に、上吹き酸素流量を高めて行った。その結果、炉内残留酸素濃度は吹錬全期間を通じて２００ｍ３／スラグｔ以下であって、スピッチングは軽微であり、スロッピングも発生することなく高能率で脱炭処理を終えることができた。
【００６２】
例４は、炉内残留酸素濃度（ｍ３／スラグｔ）を参考にせずに、例３と同一の処理前成分、処理パターンで処理した従来例である。図５に示したように、例４では処理開始後２分時点での炉内残留酸素濃度が２０ｍ３／スラグｔと目標範囲の下限値未満であり、溶銑中にＳｉが含有されていてもスラグ形成が不十分であった例と分かる。例４では、この状態で上吹き酸素流量を増大させたためスピッチング発生量が増加し、その結果、表１に示したように鉄分歩留が大きく低下した。
【００６３】
本発明例である例５では、溶銑予備脱燐処理を施された溶銑を対象としている。この例では、図６に示したように、処理開始後２分時点での炉内残留酸素濃度は９０ｍ３／スラグｔと目標範囲以上で、その時点での濃度としては高めであった。そこで上吹き酸素流量、ランス〜湯面間距離および底吹きガス流量を変えずに脱炭処理を続けたが、処理開始後４分経過前に炉内残留酸素濃度が目標範囲の上限値である２００ｍ３／スラグｔを超えた。そのため、底吹きガス流量を増大させて炉内残留酸素濃度（ｍ３／スラグｔ）を低減する処置を採り、スロッピング発生を抑制した。
【００６４】
例６は、炉内残留酸素濃度（ｍ３／スラグｔ）を参考にせずに、例５と同一の処理前成分、処理パターンで処理した例である。図７に示したように、例６では底吹きガス流量を増大しても炉内残留酸素濃度（ｍ３／スラグｔ）が上昇し続けており、処理開始後３．５分時点でスロッピングが発生してしまった。その結果、表１に示したように鉄分歩留が大きく低下した。この結果から、炉内残留酸素濃度（ｍ３／スラグｔ）が所定の目標範囲内に収まるように、もっと別の処置を採るべきであったことが分かる。
【００６５】
例７は、溶銑予備脱燐処理を施された溶銑を対象として、排ガス流量を補正せずに炉内残留酸素濃度（ｍ３／スラグｔ）を逐次算出し、その値に応じて処理した例である。図８に示したように、例７では処理開始後２分時点において、炉内残留酸素濃度は７０ｍ３／スラグｔと目標範囲内であって、その後の炉内残留酸素濃度（ｍ３／スラグｔ）も目標範囲内にあるように算出されているが、排ガス流量を補正していないため正確ではない。そのため、処理開始後４分時点でスロッピングが発生し、スロッピング沈静のために上吹き酸素流量を低下した結果、能率の低下を招いた。
【００６６】
以上より、本発明（例１、例３、及び、例５）によれば、スピッチングやスロッピングの発生を低減しつつ、標準状態での酸素流量が溶銑トン当たり毎分４．０ｍ３以上６．０ｍ３以下になるように上吹きすることにより、製鋼における転炉の脱炭処理を高速化することができることが確認されたといえる。
【図１】
0005686091.tif 000011
【図２】
0005686091.tif 000012
【図３】
0005686091.tif 000013
【図４】
0005686091.tif 000014
【図５】
0005686091.tif 000015
【図６】
0005686091.tif 000016
【図７】
0005686091.tif 000017
【図８】
0005686091.tif 000018